(57)【特許請求の範囲】
【請求項１】
結合剤によって安定化されている凝集シリカゲルであって、合成もしくは天然の層化シリケート（フィロシリケート）、高温分解（ピロジェニック）二酸化ケイ素および水溶性もしくは水分散性有機ポリマーから選択される結合剤、（但し、ここで該有機ポリマーはキサンタン、カルボキシメチルセルロース（ＣＭＣ）及びポリアクリレート類から選択される）と粒子サイズが１から２０μｍで表面が２００から１０００ｍ2／ｇで比細孔容積が０．４から２．５ｍｌ／ｇのシリカゲル粒子から生じさせた凝集シリカゲル。
【請求項２】
該結合剤が合成もしくは天然のフィロシリケートでありそしてそれをシリケート：シリカゲルの比が１：９９から２５：７５になるように用いた請求の範囲第１項記載の凝集シリカゲル。
【請求項３】
該結合剤が高温分解二酸化ケイ素でありそしてそれを高温分解二酸化ケイ素：シリカゲルの比が５：９５から５０：５０になるように用いた請求の範囲第１項記載の凝集シリカゲル。
【請求項４】
該結合剤がキサンタン、カルボキシメチルセルロース（ＣＭＣ）及びポリアクリレートから選択されそしてそれを有機ポリマー：シリカゲルの比が０．５：９９．５から１５：８５になるように用いた請求の範囲第１項記載の凝集シリカゲル。
【請求項５】
ポリエチレンワックスもしくはポリエチレンワックス修飾品または鉱物ワックスもしくは鉱物ワックス修飾品またはそれらの混合物から選択されるワックスを１から２０％用いて処理した請求の範囲第１から４項いずれか記載の凝集シリカゲル。
【請求項６】
請求の範囲第１から５項いずれか記載の凝集シリカゲルを製造する方法であって、請求の範囲第１項に記載の結合剤及びシリカゲル粒子からなる固体が１から２５％入っている懸濁液をつくり、この懸濁液をスプレー乾燥することによって固体を凝集させる方法。
【請求項７】
スプレー乾燥を受けさせた固体を次に空気で分級することで粗い粒子を除去する請求の範囲第６項記載の方法。
【請求項８】
スプレー乾燥を受けさせる懸濁液のｐＨ値を８から１０．５の値に調整する請求の範囲第６項記載の方法。
【請求項９】
スプレー乾燥を受けさせる前の懸濁液にワックスエマルジョンを添加する請求の範囲第６項記載の方法。
【請求項１０】
スプレー乾燥を受けさせた製品にワックスエマルジョンを噴霧した後にそれの乾燥を行う請求の範囲第６項記載の方法。
【請求項１１】
請求の範囲第１から５項いずれか記載の製品または請求の範囲第６から１０項いずれかに従って製造した製品の使用であって、コーティング用艶消し剤としての使用。
【請求項１２】
請求の範囲第１から５項いずれか記載の製品または請求の範囲第６から１０項いずれかに従って製造した製品の使用であって、ポリマーフィルム用抗ブロッキング剤としての使用。
【請求項１３】
請求の範囲第１から５項いずれか記載の製品または請求の範囲第６から１０項いずれかに従って製造した製品の使用であって、ビール浄化剤としての使用。
【発明の詳細な説明】
現代のコーティング用艶消し剤（ｍａｔｔｉｎｇ  ａｇｅｎｔｓ）には高い間隙率を有する非晶質の二酸化ケイ素が含まれていて、それの粒子サイズは、要求されるコーティングフィルム厚に適切な粒子サイズになるように調整されている。
最も幅広く用いられている艶消し剤は下記の２つの方法を基としている：
−ケイ酸をゲル化させ、洗浄し、乾燥させた後、製粉を行う方法
−「補強」構造物が生じるような様式でケイ酸を沈澱させ、洗浄し、乾燥させた後、製粉を行う方法。
上記両方法の最も良好な代表例は、それが示す濃厚化度（ｔｈｉｃｋｅｎｉｎｇ）が低く、分散性が良好で、ラッカーフィルムが透明（奇麗）であることに加えて艶消し効率が高いものである。Ｇｒａｃｅ  ＧｍｂＨ、Ｗｏｒｍｓ、ドイツが製造しているＳＹＬＯＩＤ  ＥＤ５が上記１番目の種類の典型的な代表例であり、これを本記述全体を通して最新技術の標準として用いる。
また、上述した２種類の艶消し剤に比較して向上した艶消し効率を示す別の種類の艶消し剤も開発された。これは、高温分解［ピロジェニック（ｐｙｒｏｇｅｎｉｃ）、フュームド（ｆｕｍｅｄ）］二酸化ケイ素（シリカ）［高温分解二酸化ケイ素はＳｉＣｌ4の炎加水分解で得られる］をいろいろな方法で凝集させることで得られる。この種類の製品（例えばＤｅｇｕｓｓａから入手可能なＴＳ  １００）は、この上に最初に示した２種類の艶消し剤に比較して１０から２５％向上した艶消し効率を示す。しかしながら、この種類の製品の主要な欠点は、他の製品を用いた場合と同じ光沢を得ようとした時、それに要する濃度が低くても、これを用いた塗料（ラッカー）の粘度が高くなることである。このように粘度が上昇すると、塗料の加工がより困難になる。さらなる欠点は分散性が低いことである。
ドイツ特許第１２  ０９  １０８号には、高温分解二酸化ケイ素が２０から６０％入っている水懸濁液のスプレー乾燥（ｓｐｒａｙ−ｄｒｙｉｎｇ）を行って平均粒子サイズが約２００μｍの球形製品を得ることが記述されている。
ドイツ特許第２４  １４  ４７８号には粉末状の高温分解二酸化ケイ素を凝集させて艶消し剤を製造することが記述されている。その二酸化ケイ素に水を二酸化ケイ素を基準にして約５％加えてそれを湿らせた後、それの乾燥をオーブンまたは空気ジェットミル内で行っている。その粉末が水分を吸収する度合は低いことから、その粉末の表面は非常に薄い（単分子）層で覆われているのみである。次の蒸発過程中に凝集が起こり、それによってもたらされる製品は比較的劣った粒子強度を有する。
ドイツ特許第２８  ３１  ５６１号には、高温分解二酸化ケイ素が１０から３３％の濃度で入っている懸濁液（任意にアンモニアが添加されていてもよい）のスプレー乾燥を行って触媒支持体を製造することが記述されている。それの粒子サイズは４０から８０μｍである。
ヨーロッパ特許第０  ３４１  ３８３号には、フタル酸ジブチル（ＤＢＰ）価が３．０から４．０であるとして表される高い「組織化（ｓｔｒｕｃｔｕｒｅ）」を示す（このことは細孔容積が高いことに相当する）沈澱二酸化ケイ素が記述されている。その記述されている方法ではスプレー乾燥器が用いられている。可能な用途として塗料（ラッカー）における艶消し剤としての使用が示されている。
ドイツ特許第４１  ３２  ２３０号には、製粉した二酸化ケイ素ヒドロゲルが入っている懸濁液のスプレー乾燥を行うことで得た大型粒子（１５から１００μｍ）の使用が記述されている。上記粒子はコーティング用組織化助剤（ｔｅｘｔｕｒｉｎｇ  ａｉｄ）として用いられている。その使用された添加剤の目的は、粒子を液状塗料（ラッカー）に入れて比較的長期間放置すると結果として起こる沈降過程で固体状堆積物を形成しない粒子を製造することである。それらは結合特性を示さない。その凝集物の安定性は使用に伴って低下する。
本発明の目的は、従来技術で知られる製品が示す艶消し効率より２５％以上高い艶消し効率を示す（光沢度合を同じにした時に相応して濃厚化度（ｔｈｉｃｋｅｎｉｎｇ）がより高くなることなく）艶消し剤を得ることである。また、他の重要な特性、例えば分散性、表面の粗さ、および結果として生じる硬化フィルムの透明性（奇麗さ）などを否定的に悪化させるべきでない。
本目的を、合成もしくは天然の層化（ｌａｙｅｒｅｄ）シリケート（フィロシリケート（ｐｈｙｌｌｏｓｉｌｉｃａｔｅ））、ピロジェニック（ｐｙｒｏｇｅｎｉｃ）二酸化ケイ素および水溶性もしくは水分散性有機ポリマーから選択される結合剤とシリカゲル粒子（粒子サイズ：１から２０μｍ、表面：２００から１０００ｍ2／ｇ、比細孔容積（ｓｐｅｃｉｆｉｃ  ｐｏｒｅ  ｖｏｌｕｍｅ）：０．４から２．５ｍｌ／ｇ）から製造した凝集シリカゲルを用いることで達成する。
本発明に従い、０．４から２．０ｍｌ／ｇ、好適には１．５から１．９ｍｌ／ｇ、特に１．６ｍｌ／ｇの細孔容積、２から６μｍ、好適には３から４μｍ、特に４μｍの粒子サイズ（光回折方法：Ｈｅｌｏｓ  Ｐａｒｔｉｃｌｅ  Ｓｉｚｅ  Ａｎａｌｙｚｅｒ、Ｓｙｍｐａｔｅｃ  ＧｍｂＨ、Ｃｌａｕｓｔｈａｌ−Ｚｅｌｌｅｒｆｅｌｄ、ドイツ）および２００から１０００ｍ2／ｇ、好適には３００から４５０ｍ2／ｇの表面を有する微粉シリカゲルを水に懸濁させる。撹拌用ジソルバー（ｄｉｓｓｏｌｖｅｒ）を用いて、上記懸濁液に、合成もしくは天然の層化シリケート（フィロシリケート）、ピロジェニック二酸化ケイ素および水溶性もしくは水分散性有機ポリマーから選択される結合剤を分散させる。粘度を低くしかつ固体濃度をより高くする目的で界面活性剤を添加することも可能である。凝集をスプレー乾燥器（Ｎｉｒｏ、Ｃｏｐｅｎｈａｇｅｎ、Ｔｙｐｅ  Ｍｉｎｏｒ  ９）内で起こさせる。上記懸濁液を２成分（ｔｗｏ−ｃｏｍｐｏｎｅｎｔ）ノズルで噴霧する（懸濁液処理量：２  ｌ／時、懸濁液搬送圧：５００ｍｍ水柱、圧縮（噴霧）空気圧：周囲圧力より２．５バール高い、空気量：２０ｍ3／時）。生じた懸濁液滴の水を向流熱風流内で蒸発させる（入り口温度：３５０℃）。フィルターの前に位置するサイクロンを用いて、残存する固体状凝集物を空気流から取り出す。次に、ふるい（Ａｌｐｉｎｅ  Ｍｏｄｅｌ  ＭＺＲ）でふるい分け（分級）することにより、そのようにして生じさせた粉末から粗い粒子を除去する。この粗い画分（全粉末量の約１０％）が存在していると、塗料（ラッカー）フィルムの表面が望ましくなく粗い外観を持つことになるであろう。
別の可能性は、より大きな凝集物が最初に生じるようなスプレー条件を選択することである。次に、それを製粉して所望サイズに調整した後、分級（ふるい分け）する。ジェットミルまたは個々別々の装置（ミル、ふるい）を用いて製粉と分級（ふるい分け）を同時に行うことも可能である。このような方法を用いると、細孔容積が望ましく増大すると言った利点が達成される。
本発明に従う製品は、出発シリカゲル製品に比較して有意に向上した艶消し効率を示す。これは、凝集物に含まれる粒子の間に細孔容積（凝集間容積）が追加的に存在する結果である（約０．３から０．６ｍｌ／ｇ）。この粒子はそれ自身、それ自身の内部細孔容積を有する。
この艶消し剤を塗料の中に分散させている間にそれにかかるせん断力に耐えさせるには、上記凝集物に特定の安定性を持たせる必要がある。本発明に従う製品と標準的な艶消し剤である二酸化ケイ素（ＳＹＬＯＩＤ  ＥＤ５）を比較することで、これに関する比較結果を得た（表５）。
結合剤が果す機能は上記凝集物を安定にする機能である。微粉にした二酸化ケイ素は結合剤なしでも凝集し得るが、この種類の凝集物が示す安定性は充分でない（表５）。
層化シリケート（フィロシリケート）、例えば
0003937451.tif 000002
から入手可能なＯｐｔｉｇｅｌ  ＳＨなどを１から２５％、好適には８から１２％用いると最適な安定性が達成される。この好適な合成シリケートに加えて天然（モントモリロナイト、ヘクトライト）および合成層化シリケート（例えばラポナイト）、ピロジェニック（フュームド）二酸化ケイ素およびまた水溶性もしくは水分散性の有機ポリマー類、例えばキサンタン、カルボキシメチルセルロース（ＣＭＣ）およびポリアクリレート類なども有効である。
本発明に従う艶消し剤が有する濃厚化力（ｔｈｉｃｋｅｎｉｎｇ  ｐｏｗｅｒ）は、同じ光沢の達成に要する濃度で比較した時、標準のＳＹＬＯＩＤ  ＥＤ５が有するそれに比較して低い。これは、艶消し効率が高くなると一般にそれに伴って濃厚化力が高くなり（濃度が同じ時）そして２種類の艶消し剤をそれらが同じ光沢をもたらす濃度で比較した時には少なくとも等しい濃厚化影響が生じると予測されることから、驚くべきことである。粘度がより低いことの理由は、形状が球形であることと、粒子分布が狭くて勾配（ｓｔｅｅｐｎｅｓｓ）が０．７から１．０である（ＥＤ５が示す勾配は１．２から１．４５である）ことによるものであると考えている。粒子サイズ分布の勾配を
0003937451.tif 000003
（ｄv，xはＤＩＮ  ６６１４１に定義されている）
として定義する。
本二酸化ケイ素が塗料（ラッカー）で示す他の効果は標準艶消し剤が示す効果に匹敵している。
本発明に従う製品が沈降で示す特性を向上させる目的で、この製品をポリエチレンワックスまたは鉱物ワックスおよびそれらの修飾品の種類から選択されるワックスで処理することも可能である。
本発明に従う製品は、また、ポリマーフィルム用抗ブロッキング剤（ａｎｔｉｂｌｏｃｋｉｎｇ  ａｇｅｎｔ）として、ビール浄化剤（ｂｅｅｒ  ｃｌａｒｉｆｙｉｎｇ  ａｇｅｎｔ）として、歯磨きの増粘剤または研磨剤として、紙用コーティングで、触媒支持体として、および食用油の精製でも使用可能である。
実施例
実施例１（本発明に従う製品）
５  ｌの脱イオン水にＳＹＬＯＩＤ  ２４４［表面（窒素吸着（ＢＥＴ）ＤＩＮ  ６６１３１）：４１０ｍ2／ｇ、比細孔容積（Ｍｉｃｒｏｍｅｒｉｔｉｃｓから入手したＡＳＡＰ  ２４００を用いて測定）：１．５８ｍｌ／ｇ、光回折方法（Ｈｅｌｏｓ）に従う粒子サイズ：３．９μｍ）］を５００ｇ懸濁させた。
0003937451.tif 000004
から入手したＯｐｔｉｇｅｌ  ＳＨを５０ｇ加えた後、水酸化ナトリウム溶液を用いてｐＨ値を９に調整した。次に、直径が５０ｍｍのジソルバーグレードを２８００ｒｐｍで用いて上記懸濁液を１５分間分散させた。この懸濁液を撹乱なしに一晩放置した。次に、これの撹拌を再び２８００ｒｐｍで５分間行った。最後に、１００μｍのメッシュに通して湿式ふるい分けすることで粗い粒子を除去した。２成分ノズル［液滴を圧縮空気（大気圧より２．５バール高い）で生じさせる］を用いて、上記懸濁液を噴霧（スプレー）した。３５０℃の流入温度でスプレーの方向に入って来る空気流を用いて水を蒸発させた。乾燥した材料をサイクロンで分離した。スプレーする空気の圧力を利用して体積関連粒子サイズ分布（体積等量平均粒子サイズ直径）の中央値ｄv,50を１０から１４μｍ（光回折方法；Ｈｅｌｏｓ）に調整した。
次に、この凝集物の分級をＡｌｐｉｎ  ｍｏｄｅｌ  ＭＺＲ  １００動的分級装置（ふるい）で行った。この分級装置（ふるい）の回転速度を調節することで粒子サイズを９から１２μｍの値に調整した。
この製品をニトロセルロース塗料（ラッカー）に分散させて標準であるＳＹＬＯＩＤ  ＥＤ５と比較した。その結果を表１に示す。３０の光沢レベル（入射角６０°）を得るに要した艶消し剤量は、本発明に従う製品の場合２４％低かった。
また、実施例１の材料を用いてアルキド塗料（ラッカー）の艶消しを行った（表４参照）。これを、標準であるＳＹＬＯＩＤ  ＥＤ５およびＴＳ  １００（これは市場で最も有効な艶消し剤の１つであり、高温分解二酸化ケイ素を凝集させることで製造された艶消し剤である）と比較した。本発明に従う製品が示す艶消し効率は、標準が示すそれよりも１８％良好でありかつＴＳ  １００が示す効率より７％良好であった。しかしながら、最も重要なことは、実施例１の製品を含有させた湿った（液状）塗料（ラッカー）の粘度は、標準であるＳＹＬＯＩＤ  ＥＤ５を含有させたそれの粘度に等しかったが、ＴＳ  １００を用いた時の粘度（これを用いると粘度が上昇した）よりも有意に低かったことである。
実施例２（結合剤なし凝集）
結合剤を添加しない以外は正確に実施例１と同様にして５００ｇのＳＹＬＯＩＤ  ２４４（実施例１と同じ製品）を処理した後、実施例１と同じ条件下でスプレー乾燥を行った。その結果を表２に示す。この製品が示す効率は標準であるＳＹＬＯＩＤ  ＥＤ５が示す効率に比べて良好でなかった。
実施例３（有機結合剤を用いた凝集）
３  ｌの水を８０℃に加熱して穏やかに撹拌しながら１２ｇのキサンテンを小分割して加えた。この有機増粘剤が完全に溶解した後、その熱溶液を冷却した。次に、ＳＹＬＯＩＤ  ２４４（実施例１と同じ製品）を３９８ｇ加え、その混合物を実施例１と同様に処理した後、スプレー乾燥を実施例１と同じ条件下で行った。その結果を表３に示す。その効率は標準であるＳＹＬＯＩＤ  ＥＤ５が示した効率より１３％良好であった。
実施例４（高温分解二酸化ケイ素を用いた凝集）
３  ｌの水にＳＹＬＯＩＤ  ２４４（実施例１と同じ製品）を２８７ｇ懸濁させた。高温分解二酸化ケイ素（Ａｅｒｏｓｉｌ  ２００）を１２３ｇ加えた。水酸化ナトリウムを加えて上記懸濁液のｐＨ値を９に調整した後、スプレー乾燥を実施例１と同じ条件下で行った。その結果を表３に示す。その効率は標準であるＳＹＬＯＩＤ  ＥＤ５が示した効率より１６％良好であった。
実施例５（分散性の向上）
実施例１で製造した製品１０ｇを寸法が１０ｃｍｘ１０ｃｍのプラスチック製バッグに入れた。これの上に４０ｋｇの重りを３０分間置いた。標準であるＳＹＬＯＩＤ  ＥＤ５のサンプルも同じ様式で処理した。この２サンプルの分散性を標準分散試験［塗料用振とう器（Ｒｅｄ  Ｄｅｖｉｌ）を用いて上記製品をニトロセルロース塗料（ラッカー）に４０秒間分散させそしてそれを乾燥させた後の塗料フィルムに入っている未分散凝集物の数を用いて分散性の特徴付けを行う］を用いて比較した。標準艶消し剤であるＳＹＬＯＩＤ  ＥＤ５を含有させたフィルムは目に見える凝集物で満たされていたが、本発明に従う製品で艶消しを受けさせたフィルムにはほとんど凝集物が入っていなかった。ＳＹＬＯＩＤ  ＥＤ５は市場で最も高い分散性を示す製品の１つであると見なされていることから、上記は有意な改良である（表１および４）。
0003937451.tif 000005
0003937451.tif 000006
0003937451.tif 000007
0003937451.tif 000008
0003937451.tif 000009